Сплав на основе магния
ALLOY ON BASE OF MAGNESIUM

Изобретение относится к области цветной металлургии, в частности к составам сплавов на основе магния, которые могут быть использованы для изготовления корпусов бытовой техники, шпулек и катушек текстильных станков, подставок для телекамер и других изделий.
Известен сплав на основе магния, содержащий, мас.%: цинк 1,8-2,5; неодим 0,8-1,2; цирконий 0,7-1,0; титан 0,1-0,2; магний - остальное [1].
Задачей изобретения является повышение прочности сплава.
Технический результат достигается тем, что сплав на основе магния, содержащий цинк, неодим, цирконий, титан, магний, дополнительно включает никель и серебро, причем компоненты находятся при следующем соотношении, мас.%: цинк 1,8-2,5; неодим 0,8-1,2; цирконий 0,6-0,9; титан 0,1-0,2; никель 1,0-2,0; серебро 0,6-1,0; магний - остальное.
В таблице приведены составы сплава.
Повышение прочности сплава на основе магния достигается комплексным влиянием компонентов, входящих в его состав. Цинк в сочетании с цирконием, неодимом и серебром повышает прочность сплава на основе магния. Никель увеличивает твердость и плотность сплава, титан способствует измельчению его структурных составляющих.
2
2
2
Сплав выплавляют под флюсом ВИ2 (флюс содержит, мас.%: MgCl 40,0-48,0; KCl 30,0-40,0; BaCl 5,0; CaF 3,0-5,0) в стационарных толстостенных стальных тиглях. После рафинирования и модифицирования расплав отстаивают в течение 10-15 мин при температуре 700-720°С и разливают по металлическим формам (при заливке форм струю металла припудривают молотой серой для предотвращения загорания).
Источники информации
1. SU 1678881, С22С 23/04, 1991.